(57)【要約】【課題】  サイズのばらつきの小さい量子ドット複合体の形成を可能にするマスク基材付き半導体基板およびその製造方法、ならびに半導体複合基板の製造方法を提供する。【解決手段】  半導体基板１と、該半導体基板１の表面３Ａに複数個並べられた柱状のマスク基材５とを有し、該マスク基材５は、酸化ケイ素を主成分とし、直径が１５〜２５ｎｍ、高さが５〜１５ｎｍである。マスク基材５は半導体基板１の表面３Ｂから斜めの方向に立設している。【選択図】図１
2018098472.tif 000002
【特許請求の範囲】
【請求項１】
半導体基板と、該半導体基板の表面に複数個並べられた柱状のマスク基材とを有し、該マスク基材は、酸化ケイ素を主成分とし、直径が１５〜２５ｎｍ、高さが５〜１５ｎｍであることを特徴とするマスク基材付き半導体基板。
【請求項２】
前記マスク基材は、単位面積内に存在する個数密度が５×１０１０個／ｃｍ２以上であることを特徴とする請求項１に記載のマスク基材付き半導体基板。
【請求項３】
前記マスク基材は、前記半導体基板の表面から斜めの方向に立設していることを特徴とする請求項１または２に記載のマスク基材付き半導体基板。
【請求項４】
ベース基板の表面に半導体薄膜を有する半導体基板を準備する工程と、
該半導体基板の前記半導体薄膜側の表面に、親水性高分子鎖及び疎水性高分子鎖の両方を有するブロック共重合体を含む有機樹脂液を塗布して、前記半導体薄膜の表面に有機薄膜を形成する工程と、
該有機薄膜を親水性高分子鎖と疎水性高分子鎖とに相分離させる工程と、
該相分離された親水性高分子鎖を除去して開口部を形成する工程と、
該開口部に酸化ケイ素を充填して酸化ケイ素の柱状体を形成する工程と、
前記半導体薄膜の表面から前記有機薄膜を除去して酸化ケイ素の柱状体が前記半導体薄膜の表面に配置されたマスク基材付き半導体基板を形成する工程と、
を具備することを特徴とするマスク基材付き半導体基板の製造方法。
【請求項５】
前記有機樹脂液が、ポリエチレンオキシドメチルエーテルとアゾベンゼン液晶性側鎖を有するポリメタクリレートを含むものであることを特徴とする請求項４に記載のマスク基材付き半導体基板の製造方法。
【請求項６】
請求項４または５に記載のマスク基材付き半導体基板の製造方法によって得られたマスク基材付き半導体基板にエッチング処理を行って半導体薄膜から量子ドット複合体を形成する工程を具備することを特徴とする半導体複合基板の製造方法。
【発明の詳細な説明】
【技術分野】
【０００１】
本発明は、マスク基材付き半導体基板およびその製造方法、ならびに半導体複合基板の製造方法に関する。
【背景技術】
【０００２】
半導体レーザー、発光ダイオード、太陽電池などの光デバイスに量子ドットを適用すると、既存の光デバイスの特性を大幅に高められることがわかってきており、多くの研究機関において研究開発が進められている。
【０００３】
量子ドットを配列させた膜は、量子ドットのサイズおよび量子ドット同士の間隔を数ｎｍオーダーで制御する必要がある。
【０００４】
通常、ＬＳＩ（Large Scale Integration）に代表される半導体基板に適用されている
フォトリソグラフィー法では露光波長の短波長化による微細加工も限界にきており、量子ドットの加工は困難であることから、新しい製造方法の確立が求められている。その一例として、バイオテンプレート法を応用する方法が検討されている（例えば、特許文献１を参照）。
【０００５】
特許文献１に開示されたバイオテンプレート法を応用する方法は、次に示す（ａ）（ｂ）（ｃ）の工程を経るものとなっている。まず、（ａ）工程において、マスク基材となる酸化鉄の微粒子を内包するタンパク質を半導体基板の表面に配列させる。次に、（ｂ）工程において、（ａ）工程において作製した、タンパク質を表面に有する半導体基板に対して酸素アニールを行い、タンパク質を除去して酸化鉄をマスクとして形成する。次に（ｃ）工程において中性粒子ビームを照射する。この方法によると、半導体基板の酸化鉄で覆われた部分以外の領域が中性粒子ビームの照射によってエッチングされる。こうして半導体基板から複数の量子ドットが上下から障壁層に挟まれた量子ドット複合体の集積膜を得ることができる。
【先行技術文献】
【特許文献】
【０００６】
【特許文献１】国際公開第２０１２／１７３１６２号
【発明の概要】
【発明が解決しようとする課題】
【０００７】
ところが、特許文献１に開示された方法の場合、マスク基材となる酸化鉄の微粒子が中性粒子ビームによってダメージを受け易い。このため酸化鉄の微粒子とその下の半導体基板は中性粒子ビームを用いたエッチングによってダメージを受けやすく、形成される量子ドット複合体はそのサイズのばらつきが生じやすいという問題がある。
【０００８】
従って本発明は、サイズのばらつきの小さい量子ドット複合体の形成を可能にするマスク基材付き半導体基板とその製造方法、ならびにこれを適用した半導体複合基板の製造方法を提供することを目的とする。
【課題を解決するための手段】
【０００９】
本発明のマスク基材付き半導体基板は、半導体基板と、該半導体基板の表面に複数個並べられた柱状のマスク基材とを有し、該マスク基材は、酸化ケイ素を主成分とし、直径が
１５〜２５ｎｍ、高さが５〜１５ｎｍであるものである。
【００１０】
本発明のマスク基材付き半導体基板の製造方法は、ベース基板の表面に半導体薄膜を有する半導体基板を準備する工程と、
該半導体基板の前記半導体薄膜側の表面に、親水性高分子鎖及び疎水性高分子鎖の両方を有するブロック共重合体を含む有機樹脂液を塗布して、前記半導体薄膜の表面に有機薄膜を形成する工程と、該有機薄膜を親水性高分子鎖と疎水性高分子鎖とに相分離させる工程と、該相分離された親水性高分子鎖を除去して開口部を形成する工程と、該開口部に酸化ケイ素を充填して酸化ケイ素の柱状体を形成する工程と、前記半導体薄膜の表面から前記有機薄膜を除去して酸化ケイ素の柱状体が前記半導体薄膜の表面に配置されたマスク基材付き半導体基板を形成する工程と、
を具備するものである。
【００１１】
本発明の半導体複合基板の製造方法は、上記のマスク基材付き半導体基板の製造方法によって得られたマスク基材付き半導体基板にエッチング処理を行って半導体薄膜から量子ドット複合体を形成する工程を具備するものである。
【発明の効果】
【００１２】
本発明によれば、サイズのばらつきの小さい量子ドット複合体を形成することができる。
【図面の簡単な説明】
【００１３】
【図１】（ａ）は、本実施形態のマスク基材付き半導体基板の構成を模式的に示す斜視図であり、（ｂ）は、（ａ）のＡ−Ａ線断面図である。
【図２】図１に示したマスク基材付き半導体基板をエッチングした後に得られた半導体複合基板を示す断面模式図である。
【図３】（ａ）は、マスク基材付き半導体基板の他の態様を示す断面模式図である。（ｂ）は、（ａ）におけるＰ部を拡大した断面模式図である。
【図４】マスク基材付き半導体基板を経て半導体複合基板を製造する工程を示す模式図である。
【図５】図４に続く工程を示す模式図である。
【発明を実施するための形態】
【００１４】
図１（ａ）は、本実施形態のマスク基材付き半導体基板の構成を模式的に示す斜視図であり、（ｂ）は、（ａ）のＡ−Ａ線断面図である。図２は、図１に示したマスク基材付き半導体基板をエッチングした後に得られた半導体複合基板を示す断面模式図である。図２に示した白抜きの矢印はエッチングに使用する中性粒子ビームを表している。
【００１５】
本実施形態のマスク基材付き半導体基板１は、半導体基板３と、その半導体基板３の表面３Ａ（半導体薄膜３ｂの表面にも対応）に複数個並べられた柱状のマスク基材５とを有するものである。
【００１６】
半導体基板３は、後述する加工法によって複数の量子ドット複合体ＱＤ（図２における符号３ｂａの量子ドット、３ｂｂの障壁層を合わせた部分）が形成されるものとなる。
【００１７】
この半導体基板３は、ベース基板３ａ上に、加工によって量子ドット複合体ＱＤの集積膜３ｃが形成される半導体薄膜３ｂを備えている。
【００１８】
ベース基板３ａには、半導性、絶縁性の基板のいずれでも適用できるが、ベース基板３ａの表面３Ｂに後述する半導体薄膜３ｂを形成したときに、半導体薄膜３ｂとの間での結
晶格子の不整合を小さくするという理由から、半導体薄膜３ｂとベース基板３ａとは格子定数が近い半導体材料を適用するのが良い。
【００１９】
半導体薄膜３ｂは、量子ドットとなる活性層３ｂａと、その両面に設けられた障壁層３ｂｂとから構成されている。
【００２０】
図１では、半導体薄膜３ｂが１層積層された構成を示しているにすぎないが、本発明は半導体薄膜３ｂが多層化された構成にも同様に適用することができる。
【００２１】
ここで、半導体基板３をＧａＡｓ系の半導体材料によって形成した構成を一例として示す。例えば、ベース基板３ａと活性層３ｂａにＧａＡｓを適用する。障壁層３ｂｂにはＡｌＧａＡｓを適用する。このような構成の半導体基板３からは高効率の量子ドット型のレーザー装置を作製することができる。
【００２２】
なお、半導体薄膜３ｂを構成する材料としては、ＧａＡｓの他に、バンドギャップ（Ｅｇ）が０．１５〜２．０ｅＶの材料であれば同様に適用することができる。具体的な材料としては、ゲルマニウム（Ｇｅ）、シリコン（Ｓｉ）、インジウム（Ｉｎ）、リン（Ｐ）、アンチモン（Ｓｂ）、銅（Ｃｕ）、鉄（Ｆｅ）、スズ（Ｓｎ）、硫黄（Ｓ）、鉛（Ｐｂ）、テルル（Ｔｅ）およびセレン（Ｓｅ）から選ばれるいずれか１種またはこれらの化合物半導体および窒化物半導体を挙げることができる。これらの材料から障壁層３ｂｂを形成する場合には、格子定数が活性層３ｂａに近く、バンドギャップエネルギーが活性層３ｂａよりも大きいものを選択すれば良い。例えば、上記した材料の炭化物、窒化物および酸化物のいずれかであってもよい。
【００２３】
柱状のマスク基材５は酸化ケイ素を主成分とするものである。この場合、酸化ケイ素を主成分とするとは、例えば、電子顕微鏡に付設の分析器による元素分析において、Ｓｉのメインピークが現れ、酸素（Ｏ）以外の元素はＳｉのメインピークの１／５以下の強度を示すような状態を言う。
【００２４】
柱状のマスク基材５は、対向する２つの端面５ａ、５ａと、これら２つの端面５ａの間に位置する側面５ｂによって構成された形状を成している。いわゆる円柱体である。マスク基材５は端面５ａが半導体基板３に接するように配置されている。また、マスク基材５は、直径Ｄが１５〜２５ｎｍ、高さＨが５〜１５ｎｍである。
【００２５】
本実施形態のマスク基材付き半導体基板１によれば、半導体基板３の表面３Ａに設けられているマスク基材５が酸化ケイ素を主成分とするものであることから、マスク基材５が酸化鉄である従来の構成に比べて中性粒子ビームなどのエッチング（この場合、ドライエッチングが適用される。）によるダメージを受け難い。このためマスク基材５として酸化ケイ素を用いた場合には、そのマスク基材５の下の半導体薄膜３ｂ（活性層３ｂａおよび障壁層３ｂｂ）は柱状のマスク基材５で覆われた部分以外の領域をエッチングによって精度良く除去することができる。また、この除去される部分は半導体薄膜３ｂの厚み方向へもマスク基材５の置かれた表面３Ａと同程度の面積となりやすい。これにより半導体薄膜３ｂから中性粒子ビームを用いたエッチングによって形成される量子ドット複合体ＱＤは、そのサイズのばらつきが小さくなり、量子ドットレーザなど高効率の光電変換装置を得ることができる。
【００２６】
この場合、マスク基材５の直径Ｄが１５ｎｍより小さい場合には、形成される量子ドット複合体ＱＤのサイズのばらつき（標準偏差）が大きくなる。
【００２７】
一方、マスク基材５の直径Ｄが２５ｎｍより大きい場合には、量子ドット複合体ＱＤが
キャリアの閉じ込め効果を有しないものになってしまうおそれがある。
【００２８】
本実施形態のマスク基材付き半導体基板１では、マスク基材５は半導体薄膜３ｂの表面３Ａに隙間無くその端面５ａの全面が接しているのが良い。マスク基材５が半導体薄膜３ｂの表面３Ａに隙間無く接している状態であると、マスク基材５が接した半導体薄膜３ｂの表面３Ａ側がマスク基材５に合った形状に加工されやすい。これにより半導体薄膜３ｂの中でマスク基材５に覆われた部分を厚み方向により長く残すことができる。こうして半導体薄膜３ｂが多層化した構成のマスク基材付き半導体基板１に対してもサイズのばらつきの少ない量子ドット複合体ＱＤを形成することができる。
【００２９】
本実施形態のマスク基材付き半導体基板１では、マスク基材５は半導体基板３の単位面積内に存在する個数密度が５×１０１０個／ｃｍ２以上であるのが良い。半導体基板３の面積を狭くした単位で表すと、マスク基材５は単位面積内に存在する個数密度が５×１０２個／μｍ２以上となる。
【００３０】
このマスク基材付き半導体基板１の場合、上述したように、半導体薄膜３ｂのマスク基材５で覆われた部分以外の領域を精度良く除去することができる。また、除去される部分が半導体薄膜３ｂの厚み方向へもそのマスク基材５の置かれた表面３Ａと同程度の面積に加工することができる。これにより、直径Ｄが２５ｎｍ以下となるマスク基材５のサイズに相当する量子ドット複合体ＱＤについても上記した個数密度で配置させた構成を実現することが可能となる。
【００３１】
図３（ａ）は、マスク基材付き半導体基板の他の態様を示す断面模式図である。（ｂ）は、（ａ）におけるＰ部を拡大した断面模式図である。このマスク基材付き半導体基板１は、柱状のマスク基材５が半導体薄膜３ｂの表面３Ａから斜めの方向に向いて立設している。上述したように、本実施形態におけるマスク基材５は、その形状が柱状であることから、マスク基材５が半導体薄膜３ｂの表面３Ａに接している。そのためマスク基材５が半導体薄膜３ｂの表面３Ａ上で多少斜めに立った形状であっても半導体薄膜３の層数が少なく、トータルの厚みが薄い場合には、サイズのばらつきの少ない量子ドット複合体ＱＤを形成することができる。この場合、柱状のマスク基材５としては、直径Ｄと高さＨとの比Ｄ／Ｈが、Ｄ／Ｈ＞１．５の関係を有するものであるのが良い。また、マスク基材５の傾きの角度θとしては７０〜８８°が良い。
【００３２】
また、図３（ｂ）に示すように、マスク基材５は、上側からみたときの全体面積（ここでは直径Ｄ１として表示）と底部の面積（ここでは直径Ｄ２として表示）との比Ｄ１／Ｄ２が１．３以下であるのが良い。Ｄ１／Ｄ２比が１．３以下であると、半導体薄膜３ｂから形成される量子ドット複合体ＱＤのサイズ（ここでは直径）のばらつきをより小さくすることができる。マスク基材５が斜めに立った状態の場合には、中性粒子ビームを用いたドライエッチングを行う際の条件（圧力、電圧など）を制御することにより量子ドット複合体ＱＤの径（ここでは直径とする。）を調整できるという利点がある。
【００３３】
次に、上記したマスク基材付き半導体基板を用いて半導体複合基板を製造する方法について説明する。図４は、マスク基材付き半導体基板を経て半導体複合基板を製造する工程を示す模式図である。図５は、図４に続く工程を示す模式図である。ここで、半導体複合基板２とは、ベース基板３ａの表面３Ｂに量子ドット複合体ＱＤの集積膜３ｃが形成された積層基板のことを言う。
【００３４】
本実施形態のマスク基材付き半導体基板の製造方法では、まず、図４（ａ）に示すように、ベース基板３ａの表面３Ｂに半導体薄膜３ｂを有する半導体基板３を準備する。この場合、半導体薄膜３ｂは、量子ドット複合体ＱＤとなる活性層３ｂａと、その上下両面に
設けられた障壁層３ｂｂとから構成されている。
【００３５】
次に、図４（ｂ）に示すように、ベース基板３ａ上の半導体薄膜３ｂの表面３Ａに、２種類の高分子を含む有機樹脂液を塗布し、乾燥させることによって有機薄膜７を形成する。
【００３６】
有機樹脂液から得られた有機薄膜７は、溶剤中に親水性高分子鎖７ａおよび疎水性高分子鎖７ｂの両方を有するブロック共重合体を含んでいる。
【００３７】
この場合、有機樹脂液は、親水性高分子鎖として、ポリエチレンオキシドメチルエーテルと、疎水性高分子鎖として、アゾベンゼン液晶性側鎖を有するポリメタクリレートとを含むものが良い。
【００３８】
次に、半導体薄膜３ｂの表面３Ａに有機樹脂液が塗布されたベース基板３ａを大気中１００〜１５０℃の温度で加熱する。この加熱により、図４（ｃ）に示すように、有機樹脂液中に含まれる親水性高分子鎖７ａおよび疎水性高分子鎖７ｂがミクロ的に相分離する。こうして、有機樹脂液を乾燥させて得られる有機薄膜７の中に、親水性高分子鎖７ａと疎水性高分子鎖７ｂとが相分離した状態が形成される。
【００３９】
この有機薄膜７では、図４（ｃ）に示す断面図からわかるように、半導体薄膜３ｂの表面３Ａ上において、親水性高分子鎖７ａと疎水性高分子鎖７ｂとが交互に配置された構造が形成されている。この場合、親水性高分子鎖７ａはその形状が柱状である。このため、有機薄膜７においては、柱状の親水性高分子鎖７ａが疎水性高分子鎖７ｂの媒体の中に半導体薄膜３ｂに接した状態で立設した状態となっている。
【００４０】
次に、図５（ｄ）に示すように、有機薄膜７からミクロ的に相分離された親水性高分子鎖７ａを除去し、半導体薄膜３ｂの表面３Ａ上に疎水性高分子鎖７ｂだけが残るように処理する。この処理には、例えば、フッ化水素溶液を用いるのが良い。こうして、有機薄膜７にシリンダー状の開口部９が形成される。有機薄膜７中における開口部９の面積比率は、有機樹脂液中に含まれる親水性高分子鎖７ａと疎水性高分子鎖７ｂとの比率（質量比）によって調整する。
【００４１】
次に、図５（ｅ）に示すように、半導体薄膜３ｂの表面３Ａ上の有機薄膜７に形成された開口部９に酸化ケイ素を充填する処理を行う。この場合、開口部９に酸化ケイ素を充填させる方法としては、原子層堆積法(ALD : Atomic Layer Deposition、以下、ＡＬＤ法と表記する。)、またはゾルゲル法を用いるのが良い。
【００４２】
次に、図５（ｆ）に示すように、半導体薄膜３ｂの表面３Ａから疎水性高分子鎖７ｂを除去する処理を行う。疎水性高分子鎖７ｂを除去する方法としては、これを溶解させる溶剤によって洗浄する方法、半導体基板３をそのまま加熱する方法のいずれかを採用するのが良い。
【００４３】
以上の工程を経て、半導体薄膜３ｂの表面３Ａ上に立設した酸化ケイ素を主成分とする柱状のマスク基材５を有するマスク基材付き半導体基板１を形成することができる。
【００４４】
次に、図５（ｆ）に示しているように、作製したマスク基材付き半導体基板１に対して、例えば、中性粒子ビーム（図５（ｆ）における白抜きの矢印）を照射することによってエッチング処理を行う。これによりベース基板３ａ上に量子ドット複合体ＱＤの集積膜３ｃを有する、図２に示した構成の半導体複合基板２を形成することができる。
【００４５】
エッチング処理の方法としては、上述した中性粒子ビームの他、スパッタ、レーザーアブレーションを適用することができる。
【００４６】
本実施形態の半導体複合基板の製造方法によれば、半導体薄膜３ｂから量子ドット複合体ＱＤを形成する場合に、酸化ケイ素を主成分とする柱状のマスク基材５を用いることから、半導体薄膜３ｂから、サイズばらつきの小さい量子ドット複合体ＱＤが集積した半導体複合基板２を容易に得ることができる。
【実施例】
【００４７】
以下、半導体基板に、上述したＧａＡｓ系の半導体材料を適用させた具体例について説明する。
【００４８】
まず、半導体基板として、ｎ型ＧａＡｓのベース基板の表面に、ｎ−ＡｌＧａＡｓ、ｎ−ＧａＡｓ、ｎ−ＡｌＧａＡｓがこの順に積層された半導体薄膜を有するものを準備した。ＡｌＧａＡｓの膜厚は１２ｎｍ、ｎ−ＧａＡｓの膜厚は１０ｎｍであった。
【００４９】
次に、準備した半導体基板の半導体薄膜の表面に、親水性高分子鎖であるポリエチレンオキシドメチルエーテル（分子量５０００）と疎水性高分子鎖である含アゾベンゼン液晶性側鎖を有する（重合度１１４の）ポリメタクリレートとを含む有機樹脂液をスピンコート法を用いて成膜した。
【００５０】
次に、有機樹脂液を塗布した半導体基板を大気中１４０℃の温度で１時間の加熱処理を行って半導体薄膜上に有機薄膜を形成した。
【００５１】
次に、加熱後の有機薄膜を有する半導体基板をＢＨＦ（Ｂｕｆｆｅｒｅｄ ｈｙｄｒｏ
ｇｅｎ Ｆｌｕｏｒｉｄｅ）希釈液（希釈度１：５０）に浸漬処理を行うことにより、有
機薄膜から親水性高分子鎖であるポリエチレンオキシドメチルエーテルを除去した。
【００５２】
この後、有機薄膜から親水性高分子鎖であるポリエチレンオキシドメチルエーテルの除かれた有機薄膜を有する半導体基板を純水により洗浄した。また、親水性高分子鎖などの残渣を取り除く処理を行った。こうして半導体薄膜の表面の疎水性高分子鎖を除く領域にシリンダー状の開口部を形成した。開口部の直径は平均で１５ｎｍであった。
【００５３】
次に、半導体薄膜の表面の疎水性高分子鎖を除く領域によって形成されている開口部に、テトラエトキシシランを注入し、７０℃に加熱して、開口部に酸化ケイ素を堆積させた。堆積させた酸化ケイ素の厚みは１２ｎｍであった。この後、酸化ケイ素が堆積した部分を含む有機薄膜の表面を純水により洗浄を行った。この後、酸化ケイ素が堆積した部分を含む有機薄膜が形成された半導体基板を窒素雰囲気中、４００℃の温度で加熱した。その後、大気中に取り出し、最後に、エタノールおよび純水をもちいて洗浄し、残っていた有機薄膜を除去した。こうしてマスク基材付き半導体基板を作製した。
【００５４】
このようして得られたマスク基材付き半導体基板に形成されたマスク基材は、直径が１５ｎｍ、高さが１０ｎｍの酸化ケイ素の柱状体が９×１０１０個／ｃｍ２の密度となっていた。
【００５５】
この後、作製したマスク基材付き半導体基板に対して、その表面側から反応種が塩素の中性粒子ビームをもちいてエッチング処理を行った。エッチング処理の条件としては、温度が−２０℃、中性粒子ビームの照射時間を３００秒とした。その結果、ｎ−ＧａＡｓの量子ドットが上下からｎ−ＡｌＧａＡｓの障壁層によって挟まれた量子ドット複合体が表面上に形成された半導体複合基板が得られた。この場合、量子ドットであるｎ−ＧａＡｓ
およびその上下のｎ−ＡｌＧａＡｓは、断面視したときの上端側の平均の直径と下端側の直径が１ｎｍ以内であり、図２に示した形状を成す半導体複合基板であった。このとき、マスク基材のサイズもエッチング処理の前後において変化は見られず、マスク基材の直径Ｄおよび高さＨの変化はいずれも１ｎｍ以内であった。
【００５６】
比較例として、マスク基材として酸化鉄を有するタンパク質を適用した試料を作製した。この場合には、マスク基材となる酸化鉄がエッチング処理時に部分的に消失してしまい、作製した量子ドット複合体の形状が円錐状となっていた。量子ドット複合体の直径のばらつきは３ｎｍ以上であった。
【符号の説明】
【００５７】
１・・・マスク基材付き半導体基板
２・・・半導体複合基板
３・・・半導体基板
３ａ・・ベース基板
３ｂ・・半導体薄膜
５・・・マスク基材
７・・・有機薄膜
７ａ・・親水性高分子鎖
７ｂ・・疎水性高分子鎖
【図１】
2018098472.tif 000003
【図２】
2018098472.tif 000004
【図３】
2018098472.tif 000005
【図４】
2018098472.tif 000006
【図５】
2018098472.tif 000007